Les fils de polyacrylonitrile présentent habituellement après l'étirage un certain retrait à l'ébullition. Afin que ce retrait à l'ébullition n'agisse pas fâcheusement pendant l'utilisation ultérieure des fils texturés pour la préparation d'articles textiles, on soumet habituellement les fils de polyacrylonitrile étirés, avant leur texturation, à un traitement de retrait de façon qu'ils ne présentent plus qu un très faible retrait résiduel de O à 4% environ et, de préférence, de O à 0,1%. Ce traitement de retrait est en général mis en oeuvre simultanément avec le traitement de teinture avant la texturation, le retrait ayant lieu pendant la teinture. Cependant, il est de plus en plus nécessaire de prévoir la teinture en pièce'due longueurs de tricots importantea I1 s'avere dans ce cas qu'au cours de la teinture en pieces d'articles textiles préparés à partir de fils texturés, ayant subi au préalable un traitement de retirait, il se produit une forte diminution de la texturation, ce qui se manifeste par une forte diminution du volume des articles textiles. La demanderesse a découvert selon l'invention, de façon surprenante, que cet inconvénient était pratiquement totalement supprimé lorsque les fils de polyacrylonitrile soumis à la texturation présentaient un retrait à l'ébullition élevé. L'invention concerne donc un procédé de préparation de fils de polyscrylonitrile possédant une texturation durable par texturation à des températures de 150-1809C de fils de polyacrylonitrile étirés, caractérisé en ce qu'on utilise pour cette texturation des fils présentant un retrait à l'ébullition élevé. Dans le contexte de l'invention, les fils présentant un retrait à l'ébullition élevé sont de préférence des fils présentant un retrait à l'ébullition de 18 à 20%. On détermine le retrait à l'ébullition comme suit : on fait bouillir dans de l'eau pendant 10 mn des fils sans fin, on les seche alors sans contrainte et on détermine le raccourcissement des fils (en Z) par rapport aux fils de départ. Si on teint en pieces un article textile constitué de tels fils de polyacrylonitrile, on ne constate pratiquement pas de diminution de volume de l'article. On évite en particulier l'étirage des articles dû aux contraintes de traction subies par les articles au cours de la teinture, en particulier sur la barque à tourniquet ou dans les installations de tein ture à haute température. On obtient encore des résultats meilleurs lorsque, selon un procédé connu, on maintient le poids des articles pendant à l'arrière du dévidoir à une valeur aussi faible que possible en opérant avec un niveau de bain élevé ou lorsque l'on opère dans des installations de teinture selon le procédé "Champagne" (Jet-Farbeeinr ichtungen) dans lesquelles le transport des articles se fait dans le bain lui-mme. On peut naturellement teindre également un fil préparé à partir des fils de polyacrylonitrile traités selon l'invention. Dans ce cas, cependant, les avantages du procédé selon l'invention n'ont pas la même importance. Les fils sans fin utilisés pour le procédé selon l'invention sont des fils que l'on obtient par des procédés usuels de filage à partir de polymérisats d'acrylonitrile contenant au moins 85% en poids d'acrylonitrile polymérisé ou copolymérisé. Les polymérisats peuvent contenit, sous forme copolymérisée,jusqu' 15% en poids d'autres comonomères, tels que le méthacrylate de méthyle, ou des comonomères ayant une influence sur les caractéristiques de teinture. Les fils sont étirés après filage selon un procédé connu, le taux d'étirage étant de 1:5,4 à 1:6,8 habituellement. La texturation ou l'ondulation est réalisée de même selon des procédés connus. La texturation se fait de préférence selon un procédé de fausse torsion à des températures de 150-1800C. REVENDICATIONS 1. Procédé de préparation de fils de polyacrylonitrile possédant une texturation durable par texturation à des températures de 1501800C de fils de polyacrylonitrile étirés, caractérisé en ce qu'on utilise pour la texturation des fils présentant un retrait à l'ébullition élevé. 2. Procédé selon la revendication 1, caractérisé en ce qu'on utilise des fils présentant un retrait à l'ébullition de 18 à 20%.